(57)【要約】【課題】フィブリノゲンおよびトロンビンの担持性に優れ、かつ柔軟性が高いシート状止血材を提供する。【解決手段】繊維径５００ｎｍから３０μｍの生分解性ポリマー繊維からなり、嵩密度が１００μｍから２ｍｍ間隔で、２０から９０ｋｇ／ｍ３と１００から２００ｋｇ／ｍ３との間で交互に存在している繊維成形体にフィブリノゲンが固定化されたシートと、同繊維成形体にトロンビンが固定化されたシートとを重ねてなるシート状止血材。【選択図】図１
2014004066.tif 000002
【特許請求の範囲】
【請求項１】
繊維成形体（Ａ）にフィブリノゲンが固定化されたシートと、繊維成形体（Ｂ）にトロンビンが固定化されたシートとを重ねてなるシート状止血材であって、繊維成形体（Ａ）および繊維成形体（Ｂ）はいずれも繊維径が５００ｎｍから３０μｍの生分解性ポリマー繊維からなり、かつ嵩密度の疎密が１００μｍから２ｍｍ間隔で交互に存在しており、疎の部分の嵩密度が２０から９０ｋｇ／ｍ３、密の部分の嵩密度が１００から２００ｋｇ／ｍ３である、シート状止血材。
【請求項２】
フィブリノゲンが固定化されたシート、およびトロンビンが固定化されたシートの厚みがいずれも５０μｍから３００μｍである、請求項１に記載のシート状止血材。
【請求項３】
生分解性ポリマーがポリ乳酸および／またはポリ乳酸の共重合体である、請求項１または２に記載のシート状止血材。
【請求項４】
繊維成形体（Ａ）および繊維成形体（Ｂ）の繊維長が３００ｍｍ以上である、請求項１から３のいずれかに記載のシート状止血材。
【請求項５】
繊維成形体（Ａ）および繊維成形体（Ｂ）が、生分解性ポリマーに対して０．１から１０重量％のリン脂質を含有する、請求項１から４のいずれかに記載のシート状止血材。
【請求項６】
リン脂質がホスファチジルコリンおよび／またはホスファチジルエタノールアミンである請求項５に記載のシート状止血材。
【請求項７】
リン脂質がジラウロイルホスファチジルコリンである請求項５に記載のシート状止血材。
【請求項８】
リン脂質がジオレオイルホスファチジルエタノールアミンである請求項５に記載のシート状止血材。
【請求項９】
繊維成形体（Ａ）および繊維成形体（Ｂ）が、いずれもエレクトロスピニング法により繊維構造体を作製する工程、および水流絡合する工程を含む方法にて製造されたものである、請求項１から８のいずれかに記載のシート状止血材。
【請求項１０】
フィブリノゲンが固定化されたシートとトロンビンが固定化されたシートの二層構造である、請求項１から９のいずれかに記載のシート状止血材。
【発明の詳細な説明】
【技術分野】
【０００１】
本発明は、フィブリノゲンが固定化された繊維成形体と、トロンビンが固定化された繊維成形体とからなるシート状止血材に関する。
【背景技術】
【０００２】
フィブリノゲンは血液凝固因子のひとつであり、健常人の血漿１００ｍＬ中に２００ｍｇから４００ｍｇ含まれている。フィブリノゲン製剤（フィブリン糊）は、このフィブリノゲンをヒト血漿中から分離精製して製造される血液製剤の一種（血漿分画製剤）である。医療現場において、止血および組織閉鎖などの組織接着は重要な処置の一つであり、フィブリノゲン製剤は、広く外科手術の領域で使用されている。血管が損傷を受けると、まず凝固系の活性化が生じ、最終的に活性化されたトロンビンが可溶性フィブリノゲンを不溶性のフィブリンに変換する。このフィブリンは接着力を有しており、止血や組織接着に有効に働くのがフィブリノゲン製剤の作用機序である。
フィブリノゲン製剤は主に２液混合型の液状型製剤（特許文献１）とコラーゲンなどの支持体にフィブリノゲンとトロンビンを固定化したシート状製剤（特許文献２）が存在する。しかしながら、液状型製剤は、凍結乾燥されたフィブリノゲンとトロンビンをそれぞれ使用時に溶解して用いる必要があること、さらには完全に溶解させるのに時間がかかり、緊急時に使用できないなどの問題点を有している。
【０００３】
一方、シート状のフィブリン糊（製品名：タココンブ（登録商標）／ＣＳＬベーリング社）は、支持体であるコラーゲンに厚みがあり、また乾燥状態で臓器閉鎖部位に適用するには支持体自身が硬く、柔軟性を欠くため、閉鎖すべき創傷部位での密着性が低く、効果的な閉鎖は困難である。
また、タココンブの場合、同一シート内にフィブリノゲンとトロンビンが共存しており、使用直前に溶液に浸すと同時にフィブリノゲンとトロンビンが溶解して反応が開始するが、その反応はシート内部で起こる。そのため、たとえフィブリンが溶出したとしても組織接着部位へ十分浸透する前に凝固反応が進み、組織表面のみの接着となるため、十分な組織接着効果を示さない。
したがって、これらの現行製剤により、すべての組織接着、止血が可能となるものではなく、現行製剤では要求される接着力、閉鎖力を示さない場合がある。そのため、医療現場ではより簡易的に使用でき、さらに強力な接着力をもった組織接着剤が求められている。
【０００４】
このような問題点を解決するために、生体吸収性材料からなるシート状フィブリン糊接着剤の検討がなされている（特許文献３）。しかしながら、フィブリノゲン固定化シートに非イオン性界面活性剤が必要であること、シートの網目が大きいために担持させる際の血漿蛋白質溶液のロスが大きいこと、凍結乾燥後、シートから担持させたフィブリノゲンが剥がれ落ちてしまうという問題点を抱えている。
このように、血漿蛋白質の担持性に優れ、さらに担持しているフィブリノゲンが基材から剥がれることがなく、現場でより簡易に使用でき、柔軟性が高く患部に密着し、強力な接着力を発揮する特性を兼ね備えた止血材は存在しない。
【先行技術文献】
【特許文献】
【０００５】
【特許文献１】特開平９−２９７１号公報
【特許文献２】特表２００４−５２１１１５号公報
【特許文献３】特開２０１０−６９０３１号公報
【発明の概要】
【発明が解決しようとする課題】
【０００６】
本発明が解決しようとする課題は、フィブリノゲンおよびトロンビンの担持性に優れ、かつ柔軟性が高いシート状止血材を提供することである。
【課題を解決するための手段】
【０００７】
本発明の発明者らはフィブリノゲンおよびトロンビンの担持性に優れ、かつ基材の柔軟性が高いシート状止血材について鋭意研究した結果、驚くべきことに長繊維からなるシート状の繊維構造体の嵩密度を特定の間隔で変化させた繊維成形体であれば、柔軟性と保水性がよく、フィブリノゲンおよびトロンビンの支持体として優れることを見出し、本発明を完成した。
すなわち、本発明は繊維成形体（Ａ）にフィブリノゲンが固定化されたシートと、繊維成形体（Ｂ）にトロンビンが固定化されたシートとを重ねてなるシート状止血材であって、繊維成形体（Ａ）および繊維成形体（Ｂ）はいずれも繊維径が５００ｎｍから３０μｍの生分解性ポリマー繊維からなり、かつ嵩密度の疎密が１００μｍから２ｍｍ間隔で交互に存在しており、疎の部分の嵩密度が２０から９０ｋｇ／ｍ３、密の部分の嵩密度が１００から２００ｋｇ／ｍ３である、シート状止血材である。
【発明の効果】
【０００８】
本発明のシート状止血材は柔軟性が高く、しかもフィブリノゲンおよびトロンビンの担持性に優れており、止血性に優れる。
【図面の簡単な説明】
【０００９】
【図１】本発明のシート状止血材に用いるフィブリノゲンを担持した実施例１の繊維成形体のＳＥＭ像である。
【図２】フィブリノゲンを担持した比較例１の繊維成形体のＳＥＭ像である。
【図３】フィブリノゲンを担持した比較例２の繊維成形体のＳＥＭ像である。
【発明を実施するための形態】
【００１０】
本発明は繊維成形体（Ａ）にフィブリノゲンが固定化されたシートと、繊維成形体（Ｂ）にトロンビンが固定化されたシートとを重ねたシート状止血材である。
本発明で用いられるフィブリノゲンやトロンビンは、動物から調製したものでも、遺伝子組換え技術により製造したものでもよい。動物由来のものはヒト由来が好ましい。また、アミノ酸配列を改変した蛋白質も使用できる。
なお、シート状止血材はフィブリノゲンおよびトロンビンを含有するため、保存中に一部でフィブリンを生じることがあるが、こうしたフィブリンを含むものも本発明の範囲である。
本発明でいう固定化とは、フィブリノゲンやトロンビンが繊維成形体の表面の繊維の表面だけでなく、繊維成形体の内部の繊維の表面にまで存在している状態をいう。
【００１１】
本発明のシート状止血材において、フィブリノゲンやトロンビンを固定化する方法は問わないが、例えばフィブリノゲン等の溶液に繊維成形体を浸漬した後、凍結乾燥することにより作製できる。また、フィブリノゲン等をエタノールなどに分散させた溶液をスプレーなどで繊維成形体に噴霧して固定化してもよい。
フィブリノゲン固定化シート作製時に、フィブリノゲン等に加えて、薬学的に許容しうる添加剤を加えてもよい。そのような添加剤の例として、例えば血液凝固第ＸＩＩＩ因子（ヒト血液由来または遺伝子組換え技術により得られるものが好ましい）、アルブミン、イソロイシン、グリシン、アルギニン、グルタミン酸、界面活性剤、塩化ナトリウム、糖アルコール（グリセロール、マンニトール等）、およびクエン酸ナトリウムなどが挙げられる。これらの添加剤の一つ以上を適宜用いることにより、フィブリノゲン成分の溶解性やフィブリノゲン固定化シートの柔軟性を向上させることが可能となる。
【００１２】
本発明で用いられる生分解性ポリマーとしては、具体的にはポリ乳酸、ポリグリコール酸、ポリカプロラクトン、ポリジオキサノン、乳酸−グリコール酸共重合体、乳酸−カプロラクトン共重合体、ポリグリセロールセバシン酸、ポリヒドロキシアルカン酸、ポリブチレンサクシネートなどの脂肪族ポリエステルが挙げられる。さらに好ましくは、ポリ乳酸、ポリグリコール酸、乳酸−グリコール酸共重合体などの脂肪族ポリエステルであり、最も好ましくはポリ乳酸、乳酸−グリコール酸共重合体である。
ポリ乳酸の共重合体を用いる場合、伸縮性を付与するモノマー成分が少ないほうが好ましい。ここで伸縮性を付与するモノマー成分としては、例えばカプロラクトンモノマー、エチレングリコール、１，２−プロピレングリコール、１，３−プロピレングリコール、１，２−ブタンジオール、１，４−ブタンジオール、ポリカプロラクトンジオール、ポリアルキレンカーボネートジオール、ポリエチレングリコールユニットなどの軟質成分が挙げられる。これらの軟質成分はポリマー重量に基づいて２０重量％未満であることが好ましい。これよりも軟質成分が多いと自己支持性を失いやすく、柔らかすぎて取り扱いにくい繊維成形体になる。
【００１３】
生分解性ポリマーとしてポリ乳酸を用いる場合、モノマーにはＬ−乳酸およびＤ−乳酸があるが、特に制限はない。また、ポリ乳酸の光学純度や分子量、Ｌ体とＤ体の組成比、配列には特に制限はないが、好ましくはＬ体の多いポリ乳酸である。ポリＬ乳酸とポリＤ乳酸のステレオコンプレックスを用いてもよい。
また、生分解性ポリマーの重量平均分子量は、好ましくは１×１０３〜５×１０６であり、より好ましくは１×１０４〜１×１０６、さらに好ましくは５×１０４〜５×１０５である。また、生分解性ポリマーの末端構造やポリマーを重合する触媒は任意に選択できる。
【００１４】
本発明で用いる繊維成形体においては、その目的を損なわない範囲で、他のポリマーや他の化合物を併用してもよい。例えば、ポリマー共重合、ポリマーブレンド、化合物混合である。
本発明で用いる生分解性ポリマーは高純度であることが好ましく、とりわけ生分解性ポリマー中に含まれる添加剤や可塑剤、残存触媒、残存モノマー、成型加工や後加工に用いた残留溶媒などの残留物は少ないほうが好ましい。特に医療に用いる場合は、安全性の基準値未満に抑える必要がある。
【００１５】
本発明における繊維の繊維径は５００ｎｍから３０μｍであることが好ましい。ここで、平均繊維径が５００ｎｍよりも小さい、または３０μｍよりも大きいと、所望のフィブリノゲンおよびトロンビンとの担持性が得られない。より好ましい平均繊維径は１〜１０μｍであり、さらに好ましくは２〜７μｍである。なお、繊維径とは繊維断面の直径を表す。繊維断面の形状は円形に限らず、楕円形や異形になることもありうる。この場合の繊維径とは、該楕円形の長軸方向の長さと短軸方向の長さの平均をその繊維径として算出する。また、繊維断面が円形でも楕円形でもないときには円または楕円に近似して繊維径を算出する。
【００１６】
本発明で用いられる繊維成形体は長繊維よりなる。長繊維とは、紡糸から繊維成形体への加工にいたるプロセスの中で、繊維を切断する工程を加えずに形成される繊維成形体をいい、エレクトロスピニング法、スパンボンド法、メルトブロー法などで形成することができるが、エレクトロスピニング法（静電紡糸法、エレクトロスプレー法）が好ましく用いられる。エレクトロスピニング法は、ポリマーを溶媒に溶解させた溶液に高電圧を印加することで、電極上に繊維成形体を得る方法である。エレクトロスピニング法は、ポリマーを溶媒に溶解させて溶液を製造する工程と、該溶液に高電圧を印加する工程と、該溶液を噴出させる工程と、噴出させた溶液から溶媒を蒸発させて繊維成形体を形成させる工程と、任意に実施しうる工程として形成された繊維成形体の電荷を消失させる工程と、電荷消失によって繊維成形体を累積させる工程を含む。長繊維の長さは３００ｍｍ以上が好ましい。
【００１７】
本発明の繊維成形体を得る方法としては、通常のシートの作製後に、水流絡合法やニードルパンチ処理により嵩密度を変化させる方法が挙げられる。水流絡合とは、ウェブ（綿状の材料）に高圧の水流をノズルからネット上に噴射し繊維間を絡めて、綿状の材料から不織布を作製するために用いられている方法であり、ニードルパンチ処理は、ウェブに棘のある針を突き刺し、機械的に繊維間を絡めるもので、いずれも綿状の材料から不織布を作製するために用いられている。
具体的には、水流絡合法では、ノズルから水圧の加わった水流を噴射して繊維を絡合させる。ノズルヘッドには、繊維成形体の幅方向に多数のノズルが配列されている。ノズルへかかる水圧を変えることができるようになっている。各ノズルからの水流は、連続的に噴射されており、繊維成形体は一定の速度で搬送されながら、表から水流を受け、繊維を絡合させることになる。水流絡合の回数は本発明の目的を損なわない範囲で任意に選択でき、表のみ１回絡合させても、表裏に数回絡合させてもよい。水流絡合する際の水圧については、水圧が高いと、長繊維を切断してしまうためシート強度が脆弱になり、水圧が低いと、シートの嵩密度を変化させることができない。本発明では、中程度の圧力として、シート強度と柔軟性の双方を所望の範囲内に保つのが好ましい。
ニードルパンチ加工では、高速で上下するニードル（針）で、繊維成形体全体を繰り返し突き刺し、ニードルに刻まれたバーブという突起により繊維を絡ませるものである。ニードルパンチ加工の特徴は、バルク性に富み、繊維間の剥離がないことである。
【００１８】
嵩密度の変化させる幅は、１００μｍから２ｍｍであり、より好ましくは５００μｍから１ｍｍである。１００μｍ以下では嵩密度をコントロールすることが困難であり、２ｍｍ以上では求める柔軟性に達しない。また、嵩密度は疎な部分と密な部分が存在するが、その幅は同一であっても、いずれか一方の幅の方が太くても上記範囲であれば問題ない。疎な部分は、密な部分に比べ、水流絡合法やニードルパンチ処理を受けている分、通常、膜厚が薄くなり、表面に凹凸が形成される。
疎な部分と密な部分のそれぞれの嵩密度は、疎な部分では好ましくは２０から９０ｋｇ／ｍ３であり、より好ましくは４０から７０ｋｇ／ｍ３である。２０ｋｇ／ｍ３以下では構造保持が難しく、９０ｋｇ／ｍ３以上では密な部分との差が得られない。一方、密な部分は好ましくは１００ｋｇ／ｍ３から２００ｋｇ／ｍ３であり、より好ましくは１１０から１５０ｋｇ／ｍ３である。１００ｋｇ／ｍ３以下では疎な部分との差がなくなり柔軟性が得られず、２００ｋｇ／ｍ３以上ではシート自体が硬すぎて柔軟性が得られない。
【００１９】
本発明のシート状止血材は、フィブリノゲンが固定化されたシートと、トロンビンが固定化されたシートから構成される。好ましくはこれらの二層構造であるが、フィブリノゲンが固定化されたシートおよびトロンビンが固定化されたシートは、それぞれ二層以上あってもよく、また各シートを積層する順序も問わない。さらに、使用時にそれぞれのシートを重ねて使用するようになっているシート状止血材キットであってもよい。
また、本発明のシート状止血材において、繊維成形体（Ａ）および繊維成形体（Ｂ）の厚みはいずれも５０μｍから３００μｍが好ましい。５０μｍよりも薄いと必要量のフィブリノゲンおよびトロンビンが担持できず好ましくない。３００μｍよりも厚いと必要となるフィブリノゲンおよびトロンビンの量が過剰量となり好ましくない。
【００２０】
本発明に用いる繊維成形体は凍結乾燥法を用いてフィブリノゲンおよびトロンビンを担持させる場合、保水性に優れていることが好ましい。このような条件を満足する不織布の保水率は８００〜２０００重量％、好ましくは１０００〜１５００重量％である。保水率がこの範囲であると十分な保水効果を有する。このような保水性を保持するためには、上記のような粗密構造が重要となる。保水性を上げるためには、嵩密度を低下させることが重要となるが、嵩密度を低下させるとシートの自己支持性に欠け、その分、膜厚の増加が必要となり、製造時間の上昇、製造コストの増加に繋がる。本発明では、嵩密度の変化する幅が１００μｍから２ｍｍであることから、嵩密度が疎な部分の構造保持力の低下が密な部分によって補われている。また、表面に凹凸性をもたせることによって、粗密部分のそれぞれの保水力のみならず、構造体として水分保持能力を増加させることができるため、表面に凹凸構造を有してもよい。具体的には、疎な部分は、密な部分よりも水流絡合法やニードルパンチ処理により膜厚が薄くなっている。そのくぼみ部分に水の表面張力作用により水が捕集できるようになっている。
【００２１】
シート状不織布の柔軟性は、剛軟性で測定することができる。具体的には、ＪＩＳ−Ｌ−１９０６  ６．１９．１Ｅ法（ハンドルオメーター法）などを用いて測定することができる。剛軟度は９０ｍＮ以下であることが好ましく、より好ましくは７０ｍＮ以下である。９０ｍＮ以上であるとシートは柔軟性に欠け、表面が凹凸な組織表面への追従性に欠けるので好ましくない。
トロンビン固定化シートのトロンビン保持量は、１３０ｍＬ／ｃｍ３以上が好ましい。これ以下であるとシートの膜厚を増加させることで、保持量を増加させなくてはならず、コストと時間の増加につながり好ましくない。上限については特に限定はないが、シートの柔軟性や取扱性などに鑑みて適宜決められる。
【００２２】
本発明で用いる繊維成形体は、リン脂質を生分解性ポリマーに対して０．１〜１０重量％含有することが好ましい。リン脂質の含有量が０．１重量％より少ないと、フィブリノゲンまたはトロンビン溶液との親和性に効果を示さず、１０重量％よりも多いと、繊維成形体自体の耐久性が低下することがある。好ましい含有量は０．２〜５重量％であり、さらに好ましくは０．３〜３重量％である。
本発明で用いるリン脂質は、動物組織から抽出したものでも、また人工的に合成して製造したものでもよい。かかるリン脂質としては、例えばホスファチジルコリン、ホスファチジルエタノールアミン、ホスファチジルセリン、およびホスファチジルグリセロールからなる群から選択される１種類以上が挙げられる。好ましくはホスファチジルコリンまたはホスファチジルエタノールアミンであり、さらに好ましくはジラウロイルホスファチジルコリンまたはジオレオイルホスファチジルエタノールアミンである。
【実施例】
【００２３】
以下の実施例、比較例において、保水性、保水率、および柔軟性は次のようにして求めた。
【００２４】
保水性：１ｃｍ×１ｃｍ角の試料を切り取り、試料に５μＬずつ水を含浸させ、含水量を求めた。
保水率（重量％）＝（Ｗ２−Ｗ１）／Ｗ１×１００
Ｗ１：初期試料重量 Ｗ２：含水時試料重量
柔軟性：（ＪＩＳ−Ｌ−１９０６  ６．１９．１Ｅ法）ハンドルオメーター法で剛軟度測定を行った。シートは縦方向および横方向での評価を実施した。
トロンビン保持量：シート体積当りに含有した溶液量（ｍＬ／ｃｍ３）
【００２５】
実施例１
０．４重量％のジラウロイルホスファチジルコリンを添加したポリ乳酸（重量平均分子量１３万３千、ＰＵＲＡＣ）１１重量部を、７９重量部のジクロロメタンと１０重量部のエタノールに溶解し、均一な溶液を得た。これを用いてエレクトロスピニング法で紡糸し、シート状の繊維成形体を調製した。噴出ノズルの内径は０．８ｍｍ、電圧は２３ｋＶ、噴出ノズルから陰極平板までの距離は３５ｃｍ、相対湿度１８％であり、得られた繊維成形体の厚さは１５０μｍ、繊維径は３．２μｍであった。次いで、水流絡合により、これに疎構造５００μｍ、密構造１ｍｍの筋を形成させた。疎構造の嵩密度は、７０ｋｇ／ｍ３、密構造の嵩密度は、１１０ｋｇ／ｍ３であった。水流絡合は、５０メッシュの金属メッシュ上でのウォーターニードル試験機を用いた高圧水流による絡合処理であった（ノズル０．１ｍｍφ、４０ｋｇ／ｃｍ２、速度２ｍ／ｍｉｎ、表裏各１回）。得られた繊維成形体の目付けは２．９ｍｇ／ｃｍ２、保水率は１６２４重量％、柔軟性は４９ｍＮであった。
【００２６】
市販の生体組織接着剤であるボルヒール（登録商標、一般財団法人化学及血清療法研究所製、以下同じ）のキットに含まれるフィブリノゲン溶液１．２５ｍＬを、上記絡合後の繊維成形体（５×５ｃｍ２）上に染み込ませた。フィブリノゲン溶液は、容易にシート内に染み込んだ。この検体を凍結後、２４時間凍結乾燥させたものをフィブリノゲン固定化シートとした。フィブリノゲンは、シート内部全面に均一に担持されていた。シートの両端をピンセットで挟み、１０回折りまげを実施し、重量変化を確認した。本シートを取り扱っても担持したフィブリノゲンが崩壊することはなく、重量変化はなかった（１００％保持）。そのＳＥＭ像を図１に示す。
【００２７】
次に、ボルヒールのキットに含まれるトロンビンを付属の溶解液により溶解し、１８７５単位／ｍＬのトロンビン溶液を調製した。このトロンビン溶液を、上記絡合後の繊維成形体（２×２．５ｃｍ２）上に均一にしみ込ませた。トロンビン溶液は、容易にシート内に染み込んだ。この検体を凍結後、２４時間凍結乾燥させたものをトロンビン固定化シートとした。トロンビンは、シート内部全面に均一に担持されていた。シートへのトロンビン保持量は、１５４ｍＬ／ｃｍ３であった。
【００２８】
比較例１
０．４重量％のホスファチジルコリンジラウロイルを添加したポリ乳酸（重量平均分子量１３万３千、ＰＵＲＡＣ）１１重量部を、７９重量部のジクロロメタンと１０重量部のエタノールに溶解し、均一な溶液を得た。これを用いてエレクトロスピニング法で紡糸し、シート状の繊維成形体を調製した。噴出ノズルの内径は０．８ｍｍ、電圧は２３ｋＶ、噴出ノズルから陰極平板までの距離は３５ｃｍ、相対湿度１８％であった。得られた繊維成形体の厚さは８０μｍ、繊維径は５．２μｍ、嵩密度は１４６ｋｇ／ｍ３であった。得られた繊維成形体の目付けは１．２ｍｇ／ｃｍ２、保水率は７３３重量％、柔軟性は１３３ｍＮであった。
【００２９】
ボルヒールのキットに含まれるフィブリノゲン溶液１．２５ｍＬを、上記絡合していない繊維成形体（５×５ｃｍ２）上に染み込ませた。フィブリノゲン溶液は、容易にシート内に染み込んだ。この検体を凍結後、２４時間凍結乾燥させたものをフィブリノゲン固定化シートとした。フィブリノゲンは、シート内部全面に均一に担持されていた。シートの両端をピンセットで挟み、１０回折りまげを実施し、重量変化を確認した。本シートを取り扱っても担持したフィブリノゲンが崩壊することはなく、重量変化はなかった（１００％保持）。そのＳＥＭ像を図２に示す。
【００３０】
次に、市販の生体組織接着剤（製品名：ボルヒール：一般財団法人化学及血清療法研究所製）のキットに含まれるトロンビンを付属の溶解液により溶解し、１８７５単位／ｍＬのトロンビン溶液を調製した。このトロンビン溶液を、上記で作製した繊維成形体（２×２．５ｃｍ２）上に均一にしみ込ませた。トロンビン溶液は、容易にシート内に染み込んだ。この検体を凍結後、２４時間凍結乾燥させたものをトロンビン固定化シートとした。トロンビンは、シート内部全面に均一に担持されていた。シートへのトロンビン保持量は１１９ｍＬ／ｃｍ３であった。
【００３１】
比較例２
繊維成形体として、ポリグリコール酸系不織布であるネオベール（登録商標、グンゼ株式会社製、平均繊維径２０μｍ、厚さ１５０μｍ、シート柔軟性７０ｍＮ）を用いた以外は、実施例１と同様に、フィブリノゲン固定化シートおよびトロンビン固定化シートを作製した。ＳＥＭ観察により０．０１ｍｍ２以上の貫通孔が観察された。
フィブリノゲン溶液はシートへ染み込みにくかった。この検体を凍結後、２４時間凍結乾燥させたものをフィブリノゲン固定化シートとした。シートの両端をピンセットで挟み、１０回折りまげを実施し、重量変化を確認した。フィブリノゲンは、シート内部全面に均一に担持されておらず、シートはピンセットで取り扱うと、担持されていたフィブリノゲンが剥落した（重量変化８９％）。ＳＥＭ像を図３に示す。
同様に、トロンビン溶液もシートへの染み込みが悪かった。この検体を凍結後、２４時間凍結乾燥させたものをトロンビン固定化シートとした。トロンビンは、シート内部全面に均一に担持されていた。シートへのトロンビン保持量は、１２５ｍＬ／ｃｍ３であった。
実施例１、比較例１、および比較例２の結果を表１にまとめた。
【００３２】
【表１】
2014004066.tif 000003
【産業上の利用可能性】
【００３３】
本発明のシート状止血材はフィブリノゲンおよびトロンビンの担持性に優れ、かつ柔軟性が高く表面が凹凸な組織表面への追従性が高いため、止血材として有用である。
【図１】
2014004066.tif 000004
【図２】
2014004066.tif 000005
【図３】
2014004066.tif 000006